(57)【要約】【課題】ガラス転移温度の低い芳香族ビニル−ジエン共重合体を製造することができる共重合体の製造方法、及び、上記製造方法を用いたゴム組成物の製造方法を提供する。【解決手段】芳香族ビニルに由来する繰り返し単位の含有量が、１８質量％以上であり、  ジエンに由来する繰り返し単位のうち、ビニル構造の割合が８モル％以下であり、１，４−トランス構造の割合が６０モル％以下であり、１，４−シス構造の割合が４０〜９５モル％である、芳香族ビニル−ジエン共重合体を製造する、芳香族ビニル−ジエン共重合体の製造方法であって、  有機リチウム化合物とアルキルアルミニウムと金属アルコラートと水及びアルコールからなる群より選択される少なくとも１種の極性化合物とを用いて調製された開始剤を用いて芳香族ビニル及びジエンを含むモノマーを共重合することで、上記芳香族ビニル−ジエン共重合体を製造する、芳香族ビニル−ジエン共重合体の製造方法。【選択図】なし【特許請求の範囲】
【請求項１】
芳香族ビニルとジエンとの共重合体である、芳香族ビニル−ジエン共重合体であって、
芳香族ビニルに由来する繰り返し単位の含有量が、１８質量％以上であり、
ジエンに由来する繰り返し単位のうち、ビニル構造の割合が８モル％以下であり、１，４−トランス構造の割合が６０モル％以下であり、１，４−シス構造の割合が４０〜９５モル％である、芳香族ビニル−ジエン共重合体を製造する、芳香族ビニル−ジエン共重合体の製造方法であって、
有機リチウム化合物と、アルキルアルミニウムと、金属アルコラートと、水及びアルコールからなる群より選択される少なくとも１種の極性化合物とを用いて調製された開始剤を用いて芳香族ビニル及びジエンを含むモノマーを共重合することで、前記芳香族ビニル−ジエン共重合体を製造する、芳香族ビニル−ジエン共重合体の製造方法。
【請求項２】
芳香族ビニルとジエンとの共重合体である、芳香族ビニル−ジエン共重合体であって、
芳香族ビニルに由来する繰り返し単位の含有量が、１８質量％以上であり、
ジエンに由来する繰り返し単位のうち、ビニル構造の割合が８モル％以下であり、１，４−トランス構造の割合が６０モル％以下であり、１，４−シス構造の割合が４０〜９５モル％であり、
末端が、ハロゲン化チタン、ハロゲン化錫、環状シラザン、アルコキシシラン、エポキシド、アミン、ケトン及び下記式（Ｎ）で表される化合物からなる群より選択される少なくとも１種の求電子剤で変性された、芳香族ビニル−ジエン共重合体を製造する、芳香族ビニル−ジエン共重合体の製造方法であって、
有機リチウム化合物と、アルキルアルミニウムと、金属アルコラートと、水及びアルコールからなる群より選択される少なくとも１種の極性化合物とを用いて調製された開始剤を用いて芳香族ビニル及びジエンを含むモノマーを共重合し、
その後、前記求電子剤を用いて重合を停止することで、前記芳香族ビニル−ジエン共重合体を製造する、芳香族ビニル−ジエン共重合体の製造方法。
【化１】
2020029531.tif 000006
式（Ｎ）中、Ｒ１は水素原子またはアルキル基を表し、Ｒ２はアルキレン基を表す。
【請求項３】
前記有機リチウム化合物の量に対する前記極性化合物の量の割合が、モル比で、１／１５〜１／１である、請求項１又は２に記載の芳香族ビニル−ジエン共重合体の製造方法。
【請求項４】
請求項１〜３のいずれか１項に記載の芳香族ビニル−ジエン共重合体の製造方法を用いて、芳香族ビニル−ジエン共重合体を製造する共重合体製造工程と、
得られた芳香族ビニル−ジエン共重合体と充填剤とを混合することでゴム組成物を得る混合工程とを備える、ゴム組成物の製造方法。
【発明の詳細な説明】
【技術分野】
【０００１】
本発明は、芳香族ビニル−ジエン共重合体の製造方法、及び、ゴム組成物の製造方法に関する。
【背景技術】
【０００２】
従来、タイヤ等に用いられるゴム材料としてブタジエン単独重合体（ＢＲ）やスチレン−ブタジエン共重合体（ＳＢＲ）などのジエン系重合体が知られている。
ここで、ジエン系重合体は主に乳化重合または溶液重合により製造される。例えば、特許文献１には、溶液重合でジエン系（共役ジエン系）重合体を製造する方法として、（ａ）ジアルコキシバリウム化合物、（ｂ）有機アルミニウム化合物、（ｃ）有機リチウム化合物、および（ｄ）一般式（Ｉ）で表されるアミン化合物、または一般式（ＩＩ）で表されるジアミン化合物、を含む触媒組成物を用い、共役ジエンまたは共役ジエンと芳香族ビニル化合物とからなる単量体を不活性有機溶媒中で重合することを特徴とする共役ジエン系重合体の製造方法、が開示されている。
【先行技術文献】
【特許文献】
【０００３】
【特許文献１】特許第２７１２６２２号公報
【発明の概要】
【発明が解決しようとする課題】
【０００４】
近年、低温環境下での特性を向上させる等の理由から、芳香族ビニルとジエンとの共重合体（芳香族ビニル−ジエン共重合体）（例えば、ＳＢＲ）に対して、ガラス転移温度（Ｔｇ）の低い材料が求められている（例えば、−８０℃以下）。
例えば、特許文献１に記載の方法で製造される芳香族ビニルとジエンとの共重合体（例えば、ＳＢＲ）はそのＴｇが比較的高く、Ｔｇのより低い材料が求められている。
【０００５】
そこで、本発明は、上記実情を鑑みて、ガラス転移温度の低い芳香族ビニル−ジエン共重合体を製造することができる芳香族ビニル−ジエン共重合体の製造方法、及び、上記芳香族ビニル−ジエン共重合体の製造方法を用いたゴム組成物の製造方法を提供することを目的とする。
【課題を解決するための手段】
【０００６】
本発明者らは、上記課題について鋭意検討した結果、有機リチウム化合物と、アルキルアルミニウムと、金属アルコラートと、水及びアルコールからなる群より選択される少なくとも１種の極性化合物とを用いて調製された開始剤を用いることで、上記課題が解決できることを見出し、本発明に至った。
すなわち、本発明者らは、以下の構成により上記課題が解決できることを見出した。
【０００７】
（１）  芳香族ビニルとジエンとの共重合体である、芳香族ビニル−ジエン共重合体であって、
芳香族ビニルに由来する繰り返し単位の含有量が、１８質量％以上であり、
ジエンに由来する繰り返し単位のうち、ビニル構造の割合が８モル％以下であり、１，４−トランス構造の割合が６０モル％以下であり、１，４−シス構造の割合が４０〜９５モル％である、芳香族ビニル−ジエン共重合体を製造する、芳香族ビニル−ジエン共重合体の製造方法であって、
有機リチウム化合物と、アルキルアルミニウムと、金属アルコラートと、水及びアルコールからなる群より選択される少なくとも１種の極性化合物とを用いて調製された開始剤を用いて芳香族ビニル及びジエンを含むモノマーを共重合することで、上記芳香族ビニル−ジエン共重合体を製造する、芳香族ビニル−ジエン共重合体の製造方法。
（２）  芳香族ビニルとジエンとの共重合体である、芳香族ビニル−ジエン共重合体であって、
芳香族ビニルに由来する繰り返し単位の含有量が、１８質量％以上であり、
ジエンに由来する繰り返し単位のうち、ビニル構造の割合が８モル％以下であり、１，４−トランス構造の割合が６０モル％以下であり、１，４−シス構造の割合が４０〜９５モル％であり、
末端が、ハロゲン化チタン、ハロゲン化錫、環状シラザン、アルコキシシラン、エポキシド、アミン、ケトン及び後述する式（Ｎ）で表される化合物からなる群より選択される少なくとも１種の求電子剤で変性された、芳香族ビニル−ジエン共重合体を製造する、芳香族ビニル−ジエン共重合体の製造方法であって、
有機リチウム化合物と、アルキルアルミニウムと、金属アルコラートと、水及びアルコールからなる群より選択される少なくとも１種の極性化合物とを用いて調製された開始剤を用いて芳香族ビニル及びジエンを含むモノマーを共重合し、
その後、上記求電子剤を用いて重合を停止することで、上記芳香族ビニル−ジエン共重合体を製造する、芳香族ビニル−ジエン共重合体の製造方法。
（３）  上記有機リチウム化合物の量に対する上記極性化合物の量の割合が、モル比で、１／１５〜１／１である、上記（１）又は（２）に記載の芳香族ビニル−ジエン共重合体の製造方法。
（４）  上記（１）〜（３）のいずれかに記載の芳香族ビニル−ジエン共重合体の製造方法を用いて、芳香族ビニル−ジエン共重合体を製造する共重合体製造工程と、
得られた芳香族ビニル−ジエン共重合体と充填剤とを混合することでゴム組成物を得る混合工程とを備える、ゴム組成物の製造方法。
【発明の効果】
【０００８】
以下に示すように、本発明によれば、ガラス転移温度の低い芳香族ビニル−ジエン共重合体を製造することができる芳香族ビニル−ジエン共重合体の製造方法、及び、上記芳香族ビニル−ジエン共重合体の製造方法を用いたゴム組成物の製造方法を提供することができる。
【図面の簡単な説明】
【０００９】
【図１】本発明の空気入りタイヤの実施態様の一例を表す部分断面概略図である。
【発明を実施するための形態】
【００１０】
以下に、本発明の芳香族ビニル−ジエン共重合体の製造方法及び上記芳香族ビニル−ジエン共重合体の製造方法を用いたゴム組成物の製造方法について説明する。
なお、本明細書において「〜」を用いて表される数値範囲は、「〜」の前後に記載される数値を下限値及び上限値として含む範囲を意味する。
【００１１】
［芳香族ビニル−ジエン共重合体の製造方法（本発明の方法１）］
本発明の方法１は、
芳香族ビニルとジエンとの共重合体である、芳香族ビニル−ジエン共重合体であって、
芳香族ビニルに由来する繰り返し単位の含有量が、１８質量％以上であり、
ジエンに由来する繰り返し単位のうち、ビニル構造の割合が８モル％以下であり、１，４−トランス構造の割合が６０モル％以下であり、１，４−シス構造の割合が４０〜９５モル％である、芳香族ビニル−ジエン共重合体を製造する、芳香族ビニル−ジエン共重合体の製造方法であって、
有機リチウム化合物と、アルキルアルミニウムと、金属アルコラートと、水及びアルコールからなる群より選択される少なくとも１種の極性化合物とを用いて調製された開始剤を用いて芳香族ビニル及びジエンを含むモノマーを共重合することで、上記芳香族ビニル−ジエン共重合体を製造する、芳香族ビニル−ジエン共重合体の製造方法である。
【００１２】
本発明の方法１は、有機リチウム化合物と、アルキルアルミニウムと、金属アルコラートと、水及びアルコールからなる群より選択される少なくとも１種の極性化合物とを用いて調製された開始剤（特定開始剤）を用いるため、所望の効果が得られるものと考えらえる。その理由は明らかではないが、およそ以下のとおりと考えられる。
上述のとおり、本発明の方法１では、特定開始剤を用いてモノマーを共重合する。特定開始剤中の有機リチウム化合物、アルキルアルミニウム及び金属アルコラートはジエンの１，４−構造（トランス、シス）を安定化させる。さらに、特定開始剤中のアルキルアルミニウムと極性化合物との反応物は特にジエンの１，４−シス構造を安定化させる。その結果、本発明の方法１から得られる芳香族ビニル−ジエン共重合体は、１，４−構造の割合が高く、特に、比較的結晶化し難い１，４−シス構造の割合が高い。結果として、本発明の方法１を用いた場合、ガラス転移温度の低い芳香族ビニル−ジエン共重合体が得られるものと考えられる。
なお、特許文献１に記載の方法との主な違いは水及びアルコールからなる群より選択される少なくとも１種の極性化合物を用いる点であり、本発明の方法１によれば、容易にガラス転移温度の低い芳香族ビニル−ジエン共重合体を得ることができる。
【００１３】
以下、本発明の方法１に用いられる各成分について詳述する。
【００１４】
〔特定開始剤〕
上述のとおり、本発明の方法１では、有機リチウム化合物と、アルキルアルミニウムと、金属アルコラートと、水及びアルコールからなる群より選択される少なくとも１種の極性化合物とを用いて調製された開始剤（特定開始剤）を用いてモノマーを共重合する。
【００１５】
特定開始剤は、ガラス転移温度がより低くなり、また、ゴム製品（例えば、タイヤ）にしたときに耐摩耗性、氷上性能、機械的特性、ＷＥＴ性能、低燃費性能、耐熱性、耐寒性、耐劣化性、耐汚染性、耐光性及び操縦安定性に優れる理由から、さらに芳香族ジビニルを用いたものであることが好ましい。すなわち、有機リチウム化合物と、アルキルアルミニウムと、金属アルコラートと、水及びアルコールからなる群より選択される少なくとも１種の極性化合物と、芳香族ジビニルとを用いて調製されたものであることが好ましい。
以下、「ガラス転移温度がより低くなり、また、ゴム製品（例えば、タイヤ）にしたときに耐摩耗性、氷上性能、機械的特性、ＷＥＴ性能、低燃費性能、耐熱性、耐寒性、耐劣化性、耐汚染性、耐光性及び操縦安定性に優れる」ことを「本発明の効果等がより優れる」とも言う。
【００１６】
＜有機リチウム化合物＞
有機リチウム化合物としては、例えば、ｎ−ブチルリチウム（ｎ−ＢｕＬｉ）、ｓｅｃ−ブチルリチウム、ｔｅｒｔ−ブチルリチウム、ｎ−プロピルリチウム、ｉｓｏ−プロピルリチウム、ベンジルリチウム等のモノ有機リチウム化合物；１，４−ジリチオブタン、１，５−ジリチオペンタン、１，６−ジリチオヘキサン、１，１０−ジリチオデカン、１，１−ジリチオジフェニレン、ジリチオポリブタジエン、ジリチオポリイソプレン、１，４−ジリチオベンゼン、１，２−ジリチオ−１，２−ジフェニルエタン、１，４−ジリチオ−２−エチルシクロヘキサン、１，３，５−トリリチオベンゼン、１，３，５−トリリチオ−２，４，６−トリエチルベンゼン等の多官能性有機リチウム化合物が挙げられる。特に、本発明の効果等がより優れる理由から、ｎ−ブチルリチウム、ｓｅｃ−ブチルリチウム、ｔｅｒｔ−ブチルリチウムのモノ有機リチウム化合物が好ましい。
【００１７】
特定開始剤の調製に使用される有機リチウム化合物の量は特に制限されないが、本発明の効果等がより優れる理由から、重合するモノマーに対して、０．００１〜１０モル％であることが好ましい。
【００１８】
＜アルキルアルミニウム＞
アルキルアルミニウムは、アルミニウム原子（Ａｌ）にアルキル基（鎖状、分岐状、環状）が結合した化合物であれば特に制限されない。アルキル基の炭素数は特に制限されないが、本発明の効果等がより優れる理由から、１〜２０であることが好ましく、５〜１０であることがより好ましい。アルキルアルミニウムの具体例としては、トリメチルアルミニウム、トリエチルアルミニウム、トリイソプロピルアルミニウム、トリブチルアルミニウム、トリイソブチルアルミニウム、トリプロピルアルミニウム、トリブチルアルミニウム、トリイソブチルアルミニウム、ペンチルジエチルアルミニウム、２−メチルペンチル−ジエチルアルミニウム、ジシクロヘキシルエチルアルミニウム、トリペンチルアルミニウム、トリヘキシルアルミニウム、トリオクチルアルミニウム、トリ（２−エチルヘキシル）アルミニウム、トリシクロヘキシルアルミニウム、トリシクロペンチルアルミニウム、トリ（２，２，４−トリメチルペンチル）アルミニウム、トリドデシルアルミニウム、トリ（２−メチルペンチル）アルミニウム、ジイソブチルアルミニウムハイドライド、ジエチルアルミニウムハイドライド、ジプロピルアルミニウムハイドライド、プロピルアルミニウムジハイドライド、イソブチルアルミニウムジハイドライドなどが挙げられ、なかでも、本発明の効果等がより優れる理由から、トリオクチルアルミニウムが好ましい。
【００１９】
特定開始剤の調製に使用される有機リチウム化合物に対するアルキルアルミニウムの割合は特に制限されないが、本発明の効果等がより優れる理由から、０．１〜５０モル当量であることが好ましく、０．５〜１０モル当量であることがより好ましい。ここで１モル当量とは、有機リチウム化合物を１モル用いた場合に、アルキルアルミニウムを１モル添加するときの量を示している。つまり、特定開始剤の調製に使用される有機リチウム化合物に対するアルキルアルミニウムの割合は特に制限されないが、本発明の効果等がより優れる理由から、１０〜５０００モル％であることが好ましく、５０〜１０００モル％であることがより好ましい。
【００２０】
＜金属アルコラート＞
金属アルコラート（金属アルコキシド）は、アルコールのヒドロキシ基の水素を金属で置換した化合物であれば特に制限されない。
上記金属としては特に制限されないが、アルカリ金属、アルカリ土類金属、遷移金属（３〜１１族の金属）、アルミニウム、ゲルマニウム、スズ、アンチモンなどが挙げられる。なかでも、本発明の効果等がより優れる理由から、アルカリ土類金属が好ましく、バリウムであることがより好ましい。
上記アルコールは、鎖状、分岐状または環状の炭化水素の水素原子をヒドロキシ基で置換した化合物であれば特に制限されない。アルコールの炭素数は特に制限されないが、本発明の効果等がより優れる理由から、１〜３０であることが好ましく、１〜２０であることがより好ましい。
【００２１】
金属アルコラートは、本発明の効果等がより優れる理由から、バリウムアルコラート（バリウムアルコキシド）であることが好ましい。バリウムアルコキシドとしては、例えば、バリウムジメトキシド、バリウムジエトキシド、バリウムジプロポキシド、バリウムジブトキシド、バリウムビス（２−エチルヘキソキシド）などが挙げられる。
【００２２】
特定開始剤の調製に使用される有機リチウム化合物に対する金属アルコラートの割合は特に制限されないが、本発明の効果等がより優れる理由から、０．０１〜５モル当量であることが好ましく、０．１〜３モル当量であることがより好ましい。ここで１モル当量とは、有機リチウム化合物を１モル用いた場合に、金属アルコラートを１モル添加するときの量を示している。つまり、特定開始剤の調製に使用される有機リチウム化合物に対する金属アルコラートの割合は特に制限されないが、本発明の効果等がより優れる理由から、１〜５００モル％であることが好ましく、１０〜３００モル％であることがより好ましい。
【００２３】
＜極性化合物＞
上述のとおり、本発明の方法１では、特定開始剤の調製に、水及びアルコールからなる群より選択される少なくとも１種の極性化合物が使用される。
上記アルコールは、鎖状、分岐状または環状の炭化水素の水素原子をヒドロキシ基で置換した化合物であれば特に制限されない。アルコールの炭素数は特に制限されないが、本発明の効果等がより優れる理由から、１〜３０であることが好ましく、１〜２０であることがより好ましい。
上記極性化合物は、本発明の効果等がより優れる理由から、水であることが好ましい。
【００２４】
特定開始剤の調製に使用される有機リチウム化合物に対する上記極性化合物の割合は特に制限されないが、本発明の効果等がより優れる理由から、モル比で、１／１００〜１／１であることが好ましく、１／５０〜１／２であることがより好ましく、１／２０〜１／４であることがさらに好ましく、１／１４〜１／６であることが特に好ましい。
以下、「特定開始剤の調製に使用される有機リチウム化合物に対する上記極性化合物の割合（モル比）」を「極性化合物／Ｌｉ」とも言う。
【００２５】
また、特定開始剤の調製に使用されるアルキルアルミニウムに対する上記極性化合物の割合は特に制限されないが、本発明の効果等がより優れる理由から、モル比で、１／１００〜１／０．１であることが好ましく、１／５０〜１／０．２であることがより好ましく、１／２０〜１／０．３であることがさらに好ましく、１／１０〜１／０．５であることが特に好ましい。
以下、「特定開始剤の調製に使用されるアルキルアルミニウムに対する上記極性化合物の割合（モル比）」を「極性化合物／Ａｌ」とも言う。
【００２６】
なお、上記極性化合物の代わりにアミン化合物を用いてもよい。
ここで、アミン化合物とはアミノ基（−ＮＨ２、−ＮＨＲ、−ＮＲ２）を有する化合物を意図する。ここで、Ｒは置換基を表す。−ＮＲ２の２つのＲは同一であっても、異なっていてもよい。
上記置換基としては、１価の置換基であれば特に制限されないが、例えば、ハロゲン原子、ヒドロキシ基、ニトロ基、カルボキシ基、アルコキシ基、アミノ基、メルカプト基、アシル基、イミド基、ホスフィノ基、ホスフィニル基、シリル基、ヘテロ原子を有していてもよい炭化水素基などが挙げられる。
上記ハロゲン原子としては、例えば、フッ素原子、塩素原子、臭素原子、ヨウ素原子などが挙げられる。
上記ヘテロ原子を有していてもよい炭化水素基のヘテロ原子としては、例えば、酸素原子、窒素原子、硫黄原子、リン原子などが挙げられる。
上記ヘテロ原子を有していてもよい炭化水素基としては、例えば、脂肪族炭化水素基、芳香族炭化水素基、またはこれらを組み合わせた基などが挙げられる。
上記脂肪族炭化水素基は、直鎖状、分岐鎖状、環状のいずれであってもよい。上記脂肪族炭化水素基の具体例としては、直鎖状または分岐状のアルキル基（特に、炭素数１〜３０）、直鎖状または分岐状のアルケニル基（特に、炭素数２〜３０）、直鎖状または分岐状のアルキニル基（特に、炭素数２〜３０）などが挙げられる。
上記芳香族炭化水素基としては、例えば、フェニル基、トリル基、キシリル基、ナフチル基などの炭素数６〜１８の芳香族炭化水素基などが挙げられる。
【００２７】
また、上述したアルキルアルミニウムと極性化合物の代わりに、アルキルアルミノキサンを用いてもよい。
【００２８】
＜芳香族ジビニル＞
芳香族ジビニルは、ビニル基を２つ有する芳香族化合物であれば特に制限されない。なかでも、本発明の効果等がより優れる理由から、ジビニルベンゼンが好ましい。
【００２９】
特定開始剤の調製に使用される有機リチウム化合物に対する芳香族ジビニルの割合は特に制限されないが、本発明の効果等がより優れる理由から、０．１〜５モル当量であることが好ましく、０．３〜３モル当量であることがより好ましい。ここで１モル当量とは、有機リチウム化合物を１モル用いた場合に、芳香族ジビニルを１モル添加するときの量を示している。つまり、特定開始剤の調製に使用される有機リチウム化合物に対する芳香族ジビニルの割合は特に制限されないが、本発明の効果等がより優れる理由から、１０〜５００モル％であることが好ましく、３０〜３００モル％であることがより好ましい。
【００３０】
＜特定開始剤の調製方法＞
特定開始剤の調製方法は特に制限されないが、上述した有機リチウム化合物、アルキルアルミニウム、金属アルコラート及び上記極性化合物等を、溶媒に溶解させる方法などが挙げられる。なかでも、本発明の効果等がより優れる理由から、有機リチウム化合物と、アルキルアルミニウムと、金属アルコラートとを混合した後、上記極性化合物を添加するのが好ましい。
溶媒の種類は特に制限されず、例えば、有機溶剤などを使用することができるが、本発明の効果等がより優れる理由から、アルコール以外であることが好ましい。
【００３１】
〔モノマー〕
本発明の方法１で用いられるモノマーは、芳香族ビニル及びジエンを含む。なお、本発明の方法１で用いられるモノマーは、芳香族ビニル及びジエンに加え、さらに別のモノマーを含んでいてもよい。
【００３２】
＜芳香族ビニル＞
上記芳香族ビニルは特に制限されないが、例えば、スチレン、α−メチルスチレン、２−メチルスチレン、３−メチルスチレン、４−メチルスチレン、２−エチルスチレン、３−エチルスチレン、４−エチルスチレン、２，４−ジイソプロピルスチレン、２，４−ジメチルスチレン、４−ｔ−ブチルスチレン、５−ｔ−ブチル−２−メチルスチレン、ビニルナフタレン、ジメチルアミノメチルスチレン、およびジメチルアミノエチルスチレンなどを挙げることができる。これらの中でも、本発明の効果等がより優れる理由から、スチレン、α−メチルスチレン、および４−メチルスチレンが好ましく、スチレンがより好ましい。これらの芳香族ビニルは、それぞれ単独で、または２種以上を組み合わせて用いることができる。
【００３３】
＜ジエン＞
上記ジエンは特に制限されないが、例えば、ブタジエン（例えば、１，３−ブタジエン）、イソプレン、クロロプレンなどが挙げられる。なかでも、本発明の効果等がより優れる理由から、１，３−ブタジエン、イソプレンであるのが好ましい。これらのジエンは、それぞれ単独で、または２種以上を組み合わせて用いることができる。
【００３４】
＜その他のモノマー＞
上述のとおり、本発明の方法１で使用されるモノマーは、芳香族ビニル及びジエンに加え、さらに別のモノマーを共重合した共重合体であってもよい。そのようなモノマーとしては、アクリロニトリル、およびメタクリロニトリルなどのα，β−不飽和ニトリル；アクリル酸、メタクリル酸、および無水マレイン酸などの不飽和カルボン酸または酸無水物；メタクリル酸メチル、アクリル酸エチル、およびアクリル酸ブチルなどの不飽和カルボン酸エステル；１，５−ヘキサジエン、１，６−へプタジエン、１，７−オクタジエン、ジシクロペンタジエン、および５−エチリデン−２−ノルボルネンなどの非共役ジエンなどを挙げることができる。
【００３５】
次に、本発明の方法１によって得られる芳香族ビニル−ジエン共重合体（以下、「本発明の共重合体１」とも言う）の構造等について詳述する。
【００３６】
〔モノマーの共重合〕
上述のとおり、本発明の方法１では、特定開始剤を用いて芳香族ビニル及びジエンを含むモノマーを共重合する。特定開始剤およびモノマーについては上述のとおりである。
【００３７】
モノマーの共重合方法は特定に制限されないが、上述した特定開始剤を含有する有機溶媒溶液に上述したモノマーを加え、０〜１２０℃（好ましくは３０〜１００℃）の温度範囲で撹拌する方法などが挙げられる。
【００３８】
重合を停止する方法は特に制限されないが、重合溶液にアルコール（特にメタノール）を添加する方法などが挙げられる。また、後述する本発明の方法２のように特定求電子剤を用いて重合を停止してもよい。
【００３９】
〔芳香族ビニル含有量〕
本発明の共重合体１における、芳香族ビニルに由来する繰り返し単位の含有量（以下、「芳香族ビニル含有量」とも言う）は、１８質量％以上である。なかでも、本発明の効果等がより優れる理由から、２０質量％以上であることが好ましく、２５質量％以上であることがより好ましい。上限は特に制限されないが、本発明の効果等がより優れる理由から、９０質量％以下であることが好ましく、７０質量％以下であることがより好ましく、６０質量％以下であることがさらに好ましい。
【００４０】
〔ジエン含有量〕
本発明の共重合体１における、ジエンに由来する繰り返し単位の含有量（以下、「ジエン含有量」とも言う）は、本発明の効果等がより優れる理由から、８２質量％以下であることが好ましく、８０質量％以下であることがより好ましく、７５質量％以下であることがさらに好ましい。また、下限は、本発明の効果等がより優れる理由から、１０質量％以上であることが好ましく、３０質量％以上であることがより好ましく、４０質量％以上であることがさらに好ましい。
【００４１】
〔ミクロ構造〕
以下、本発明の共重合体１のミクロ構造について説明する。
＜ビニル構造＞
本発明の共重合体１において、ジエンに由来する繰り返し単位のうち、ビニル構造の割合は８モル％以下である。なかでも、本発明の効果等がより優れる理由から、７モル％以下であることが好ましく、６モル％以下であることがより好ましく、５モル％以下であることがさらに好ましく、４モル％以下であることが特に好ましい。下限は特に制限されず、０モル％である。
ここで、ビニル構造の割合とは、ジエンに由来する全繰り返し単位のうち、ビニル構造（例えば、ジエンが１，３−ブタジエンである場合は１，２−ビニル構造）を有する繰り返し単位が占める割合（モル％）を言う。
【００４２】
＜１，４−トランス構造＞
本発明の共重合体１において、ジエンに由来する繰り返し単位のうち、１，４−トランス構造の割合は６０モル％以下である。なかでも、本発明の効果等がより優れる理由から、５０モル％以下であることが好ましく、４０モル％以下であることがより好ましい。下限は特に制限されないが、本発明の効果等がより優れる理由から、１モル％以上であることが好ましく、５モル％以上であることがより好ましく、１０モル％以上であることがさらに好ましい。
ここで、１，４−トランス構造の割合とは、ジエンに由来する全繰り返し単位のうち、１，４−トランス構造を有する繰り返し単位が占める割合（モル％）を言う。
【００４３】
＜１，４−シス構造＞
本発明の共重合体において、ジエンに由来する繰り返し単位のうち、１，４−シス構造の割合は４０〜９５モル％である。なかでも、本発明の効果等がより優れる理由から、５０モル％以上であることが好ましく、６０モル％以上であることがより好ましく、６５モル％以上であることがさらに好ましく、７０モル％以上であることがよりさらに好ましく、７５モル％以上が特に好ましく、８０モル％以上が最も好ましい。１，４−シス構造の割合の上限は、本発明の効果がより優れる理由から、９０モル％以下であることが好ましい。
ここで、１，４−シス構造の割合とは、ジエンに由来する全繰り返し単位のうち、１，４−シス構造を有する繰り返し単位が占める割合（モル％）を言う。
【００４４】
なお、以下、ジエンに由来する繰り返し単位のうち「ビニル構造の割合（モル％）、１，４−トランス構造の割合（モル％）、１，４−シス構造の割合（モル％）」を「ビニル／トランス／シス」とも表す。
【００４５】
〔ガラス転移温度〕
本発明の共重合体１のガラス転移温度（Ｔｇ）は、本発明の効果等がより優れる理由から、−８０℃以下であることが好ましい。なかでも、本発明の効果等がより優れる理由から、−８５℃以下であることが好ましく、−９０℃以下であることがより好ましい。下限は特に制限されないが、本発明の効果等がより優れる理由から、−１００℃以上であることが好ましい。
なお、本明細書において、ガラス転移温度（Ｔｇ）は、示差走査熱量計（ＤＳＣ）を用いて２０℃／分の昇温速度で測定し、中点法にて算出したものとする。
【００４６】
〔分子量〕
本発明の共重合体１の分子量は特に制限されないが、本発明の効果等がより優れる理由から、重量平均分子量（Ｍｗ）で１，０００〜１０，０００，０００であることが好ましく、２，０００〜５，０００，０００であることがより好ましく、３，０００〜２，０００，０００であることがさらに好ましい。また、本発明の効果等がより優れる理由から、数平均分子量（Ｍｎ）で５００〜５，０００，０００であることが好ましく、１，０００〜２，５００，０００であることがより好ましく、１，５００〜１，０００，０００であることがさらに好ましい。
なお、本明細書において、数平均分子量（Ｍｎ）および重量平均分子量（Ｍｗ）は、以下の条件のゲルパーミエーションクロマトグラフィー（ＧＰＣ）測定により得られる標準ポリスチレン換算値とする。
・溶媒：テトラヒドロフラン
・検出器：ＲＩ検出器
【００４７】
［芳香族ビニル−ジエン共重合体の製造方法（本発明の方法２）］
本発明の方法２は、
芳香族ビニルとジエンとの共重合体である、芳香族ビニル−ジエン共重合体であって、
芳香族ビニルに由来する繰り返し単位の含有量が、１８質量％以上であり、
ジエンに由来する繰り返し単位のうち、ビニル構造の割合が８モル％以下であり、１，４−トランス構造の割合が６０モル％以下であり、１，４−シス構造の割合が４０〜９５モル％であり、
末端が、ハロゲン化チタン、ハロゲン化錫、環状シラザン、アルコキシシラン、エポキシド、アミン、ケトン及び下記式（Ｎ）で表される化合物からなる群より選択される少なくとも１種の求電子剤（以下、「特定求電子剤」とも言う）で変性された、芳香族ビニル−ジエン共重合体を製造する、芳香族ビニル−ジエン共重合体の製造方法であって、
有機リチウム化合物と、アルキルアルミニウムと、金属アルコラートと、水及びアルコールからなる群より選択される少なくとも１種の極性化合物とを用いて調製された開始剤を用いて芳香族ビニル及びジエンを含むモノマーを共重合し、
その後、上記求電子剤を用いて重合を停止することで、上記芳香族ビニル−ジエン共重合体を製造する、芳香族ビニル−ジエン共重合体の製造方法である。
【００４８】
本発明の方法２は、特定求電子剤を用いてモノマーの重合を停止する点以外、上述した本発明の方法１と同じである。
本発明の方法２によって得られる芳香族ビニル−ジエン共重合体（以下、「本発明の共重合体２」とも言う）の構造等（具体的には、芳香族ビニル含有量、ジエン含有量、ミクロ構造、ガラス転移温度及び分子量）は、末端が特定求電子剤で変性されている点以外、上述した本発明の共重合体１と同じである。
本発明の共重合体２は、末端が特定求電子剤で変性されているため、末端が充填剤と相互作用し、ゴム製品（例えば、タイヤ）に耐摩耗性、氷上性能、機械的特性、ＷＥＴ性能、低燃費性能、耐熱性、耐寒性、耐劣化性、耐汚染性、耐光性及び操縦安定性に優れる。
なお、特定求電子剤がハロゲン化チタン、ハロゲン化錫または後述する式（Ｎ）で表される化合物である場合、本発明の共重合体２の末端はカーボンブラックと相互作用すると推測され、特定求電子剤が環状シラザン、アルコキシシランまたはアミンである場合、本発明の共重合体２の末端はシリカと相互作用すると推測され、特定求電子剤がエポキシドまたはケトンである場合、本発明の共重合体２の末端はシリカまたはカーボンブラックと相互作用すると推測される。
本発明の効果等がより優れる理由から、特定求電子剤は、環状シラザン、アルコキシシラン、又は、後述する式（Ｎ）で表される化合物であることが好ましく、環状シラザンであることがより好ましい。
【００４９】
〔特定求電子剤〕
以下、各特定求電子剤について説明する。
【００５０】
＜ハロゲン化チタン＞
ハロゲン化チタンは特に制限されないが、例えば、ＴｉＣｌ３、ＴｉＢｒ３、Ｔｉ（ＯＣ２Ｈ５）Ｃｌ２、Ｔｉ（ＯＣ４Ｈ９）Ｃｌ２、ＴｉＣｌ４、Ｔｉ（ＯＣ２Ｈ５）Ｃｌ３、Ｔｉ（ＯＣ４Ｈ９）Ｃｌ３等が挙げられる。なかでも、本発明の効果等がより優れる理由から、ＴｉＣｌ３（トリクロロチタン）、ＴｉＣｌ４（テトラクロロチタン）が好ましく、テトラクロロチタンがより好ましい。
【００５１】
＜ハロゲン化錫＞
ハロゲン化錫は特に制限されないが、例えば、フッ化錫、塩化錫、臭化錫、ヨウ化錫、アスタチン化錫などが挙げられる。
【００５２】
＜環状シラザン＞
環状シラザンは環状のシラザンであれば特に制限されない。
ここで、シラザンとは、ケイ素原子と窒素原子とが直接結合した構造を有する化合物（Ｓｉ−Ｎ結合を有する化合物）を意図する。
環状シラザンは、本発明の効果等がより優れる理由から、下記式（Ｓ）で表される化合物であることが好ましい。
【００５３】
【化１】
2020029531.tif 000002
【００５４】
上記式（Ｓ）中、Ｒ１〜Ｒ３は、それぞれ独立に、水素原子または置換基を表す。置換基の具体例は、後述する式（Ｐ）中のＲと同じである。
Ｒ１は、本発明の効果等がより優れる理由から、アルキル基（好ましくは、炭素数１〜１０）、アルキルシリル基（好ましくは、炭素数１〜１０）、芳香族炭化水素基（好ましくは、炭素数６〜１８）であることが好ましい。
Ｒ２は、本発明の効果等がより優れる理由から、アルコキシ基（好ましくは、炭素数１〜１０）であることが好ましい。
上記式（Ｓ）中、Ｌは、２価の有機基を表す。
２価の有機基としては、例えば、置換若しくは無置換の脂肪族炭化水素基（例えば、アルキレン基。好ましくは炭素数１〜８）、置換若しくは無置換の芳香族炭化水素基（例えば、アリーレン基。好ましくは炭素数６〜１２）、−Ｏ−、−Ｓ−、−ＳＯ２−、−Ｎ（Ｒ）−（Ｒ：アルキル基）、−ＣＯ−、−ＮＨ−、−ＣＯＯ−、−ＣＯＮＨ−、またはこれらを組み合わせた基（例えば、アルキレンオキシ基（−ＣｍＨ２ｍＯ−：ｍは正の整数）、アルキレンオキシカルボニル基、アルキレンカルボニルオキシ基など）などが挙げられる。
Ｌは、本発明の効果等がより優れる理由から、アルキレン基（好ましくは、炭素数１〜１０）であることが好ましい。
【００５５】
上記式（Ｓ）で表される化合物としては、例えば、Ｎ−ｎ−ブチル−１，１−ジメトキシ−２−アザシラシクロペンタン、Ｎ−フェニル−１，１−ジメトキシ−２−アザシラシクロペンタン、Ｎ−トリメチルシリル−１，１−ジメトキシ−２−アザシラシクロペンタン、Ｎ−トリメチルシリル−１，１−ジエトキシ−２−アザシラシクロペンタンなどが挙げられる。
なお、環状シラザンのケイ素原子は求電子性を示すと考えられる。
【００５６】
＜アルコキシシラン＞
アルコキシシランは、アルコキシシリル基を有する化合物であれば特に制限されないが、例えば、テトラメトキシシラン、メチルトリメトキシシラン、ジメチルジメトキシシラン、テトラエトキシシラン、メチルトリエトキシシラン、ジメチルジエトキシシラン、フェニルトリメトキシシラン、ジフェニルジメトキシシラン、フェニルトリエトキシシラン、ジフェニルジエトキシシラン、ヘキシルトリメトキシシラン、ヘキシルトリエトキシシラン、３−グリシドキシプロピルトリメトキシシラン、３−グリシドキシプロピルトリエトキシシラン、３−グリシドキシプロピルメチルジメトキシシラン、Ｎ，Ｎ−ビストリメチルシリル−３−アミノプロピルトリメトキシシラン、Ｎ，Ｎ−ビストリメチルシリル−３−アミノプロピルトリエトキシシランなどが挙げられる。
アルコキシシリル基中のアルコキシ基の数は特に制限されないが、本発明の効果等がより優れる理由から、２個以上であることが好ましい。
なお、アルコキシシランのケイ素原子は求電子性を示すものと考えられる。
【００５７】
＜エポキシド＞
エポキシドは、オキサシクロプロパン（オキシラン）構造を有する化合物であれば特に制限されない。
エポキシドの具体例としては、エチレンオキシド、プロピレンオキシド、ブチレンオキシド、シクロヘキセンオキシド、スチレンオキシド、１−フェニルプロピレンオキシド、メチルグリシジルエーテル、エチルグルシジルエーテル、グリシジルイソプロピルエーテル、ブチルグリシジルエーテル、１−メトキシ−２−メチルプロピレンオキシド、アリルグリシジルエーテル、２−エチルオキシルグリシジルエーテル、フェニルグリシジルエーテル、ｐ−ｔｅｒｔ−ブチルフェニルグリシジルエーテル、ラウリルアルコールグリシジルエーテル、ステアリルグリシジルエーテル、パルミチルグリシジルエーテル、ミリスチルグリシジルエーテル、ラウリルグリシジルエーテル、カプリルグリシジルエーテルおよびカプロイルグリシジルエーテルなどが挙げられる。
【００５８】
＜アミン＞
アミンは、アミノ基（−ＮＲ２：Ｒは水素原子又は炭化水素基を表す。２つのＲは同一であっても異なっていてもよい。）を有する化合物であれば特に制限されない。なかでも、本発明の効果等がより優れる理由から、アジリジンであることが好ましい。アジリジンとしては、例えば、Ｎ−メチルアジリジン、Ｎ−エチルアジリジン、Ｎ−イソプロピルアジリジン、Ｎ−フェニルアジリジン、Ｎ−（４−メチルフェニル）アジリジン、Ｎ−メチル−２−メチルアジリジンなどが挙げられる。
【００５９】
＜ケトン＞
ケトンは、ケトン基（−ＣＯ−）を有する化合物であれば特に制限されない。
ケトンの具体的としては、アセトン、ベンゾフェノン、および、これらの誘導体などが挙げられる。
ベンゾフェノンの誘導体としては、Ｎ，Ｎ，Ｎ’，Ｎ’−テトラメチル−４，４’−ジアミノベンゾフェノン、Ｎ，Ｎ，Ｎ’，Ｎ’−テトラエチル（４，４’−ジアミノ）−ベンゾフェノン、Ｎ，Ｎ−ジメチル−１−アミノベンゾキノン、Ｎ，Ｎ，Ｎ’，Ｎ’−テトラメチル−１，３−ジアミノベンゾキノン、Ｎ，Ｎ−ジメチル−１−アミノアントラキノン、Ｎ，Ｎ，Ｎ’，Ｎ’−テトラメチル−１，４−ジアミノアントラキノン、４，４’−ジアセチルベンゾフェノンなどが挙げられる。
【００６０】
＜式（Ｎ）で表される化合物＞
以下、下記式（Ｎ）で表される化合物について説明する。
【００６１】
【化２】
2020029531.tif 000003
【００６２】
上記式（Ｎ）中、Ｒ１は水素原子またはアルキル基（好ましくは、炭素数１〜１０）を表し、Ｒ２はアルキレン基（好ましくは、炭素数２〜１０）を表す。
【００６３】
上記式（Ｎ）で表される化合物の具体例としては、Ｎ−メチルピロリドン（上記式（Ｎ）中、Ｒ１がメチル基、Ｒ２がプロピレン基）などが挙げられる。
【００６４】
特定開始剤に対する特定求電子剤の量は特に制限されないが、本発明の効果等がより優れる理由から、有機リチウム化合物に対する特定求電子剤の割合（特定求電子剤／有機リチウム化合物）はモル比で、０．１〜１０であることが好ましく、１〜５であることがより好ましい。
本発明の効果等がより優れる理由から、アルキルアルミニウム（アルキルＡｌ）に対する特定求電子剤の割合（特定求電子剤／アルキルＡｌ）はモル比で、０．１〜１０であることが好ましく、１〜５であることがより好ましい。
本発明の効果等がより優れる理由から、金属アルコラートに対する特定求電子剤の割合（特定求電子剤／金属アルコラート）はモル比で、０．１〜２０であることが好ましく、１〜１０であることがより好ましい。
【００６５】
［ゴム組成物の製造方法］
本発明のゴム組成物の製造方法は、上述した本発明の方法１又は本発明の方法２（以下、まとめて「本発明の方法」とも言う）を用いて、上述した本発明の共重合体１又は本発明の重合体２（以下、まとめて「本発明の共重合体」とも言う）を製造する共重合体製造工程と、
得られた本発明の共重合体と充填剤とを混合することでゴム組成物を得る混合工程とを備える、ゴム組成物の製造方法である。
【００６６】
〔共重合体製造工程〕
共重合体製造工程（本発明の方法１又は本発明の方法２）については上述のとおりである。
【００６７】
〔混合工程〕
混合工程は共重合体製造工程によって得られた本発明の共重合体と充填剤とを混合することでゴム組成物を得る工程である。
【００６８】
＜充填剤＞
混合工程で使用される充填剤は特に制限されないが、本発明の効果等がより優れる理由から、カーボン及び／又はシリカであることが好ましい。
【００６９】
上記混合工程では、本発明の共重合体及び充填剤以外の成分を混合してもよい。
そのような成分としては、シランカップリング剤、酸化亜鉛（亜鉛華）、ステアリン酸、接着用樹脂、素練り促進剤、老化防止剤、ワックス、加工助剤、アロマオイル、液状ポリマー、テルペン系樹脂、熱硬化性樹脂、加硫剤（例えば、硫黄）、加硫促進剤などのゴム組成物に一般的に使用される各種添加剤が挙げられる。
また、上記ゴム組成物は本発明の重合体以外のゴム成分を含有していてもよい。そのようなゴム成分としては、天然ゴム（ＮＲ）、イソプレンゴム（ＩＲ）、ブタジエンゴム（ＢＲ）、本発明の重合体以外のスチレンブタジエンゴム（ＳＢＲ）、アクリロニトリル−ブタジエン共重合ゴム（ＮＢＲ）、ブチルゴム（ＩＩＲ）、ハロゲン化ブチルゴム（Ｂｒ−ＩＩＲ、Ｃｌ−ＩＩＲ）、クロロプレンゴム（ＣＲ）などが挙げられる。
【００７０】
［用途］
上述した本発明の共重合体及び上述した本発明のゴム組成物の製造方法によって得られるゴム組成物（以下、「本発明の組成物」とも言う）は、タイヤ、コンベヤベルト、ホースなどのゴム製品に広く使用することができる。なかでも、タイヤに使用するのが好ましい。
【００７１】
［空気入りタイヤ］
本発明の空気入りタイヤは、上述した本発明の組成物を用いて製造された空気入りタイヤである。なかでも、本発明の組成物をタイヤトレッド（キャップトレッド）に用いた（配置した）空気入りタイヤであることが好ましい。
図１に、本発明の空気入りタイヤの実施態様の一例を表す空気入りタイヤの部分断面概略図を示すが、本発明の空気入りタイヤは図１に示す態様に限定されるものではない。
【００７２】
図１において、符号１はビード部を表し、符号２はサイドウォール部を表し、符号３はタイヤトレッド部を表す。
また、左右一対のビード部１間においては、繊維コードが埋設されたカーカス層４が装架されており、このカーカス層４の端部はビードコア５およびビードフィラー６の廻りにタイヤ内側から外側に折り返されて巻き上げられている。
また、タイヤトレッド部３においては、カーカス層４の外側に、ベルト層７がタイヤ１周に亘って配置されている。
また、ビード部１においては、リムに接する部分にリムクッション８が配置されている。
なお、タイヤトレッド部３は上述した本発明の組成物により形成されている。
【００７３】
本発明の空気入りタイヤは、例えば、従来公知の方法に従って製造することができる。また、空気入りタイヤに充填する気体としては、通常のまたは酸素分圧を調整した空気の他、窒素、アルゴン、ヘリウムなどの不活性ガスを用いることができる。
【実施例】
【００７４】
以下、実施例により、本発明についてさらに詳細に説明するが、本発明はこれらに限定されるものではない。
【００７５】
〔芳香族ビニル−ジエン共重合体の製造〕
以下のとおり、芳香族ビニル−ジエン共重合体を製造した。
【００７６】
＜比較例１：ＳＢＲ＞
ｎ−ＢｕＬｉ（関東化学製：１．６０ｍｏｌ／Ｌ（ヘキサン溶液），１８ｍＬ，２８．８ｍｍｏｌ）、バリウムビス（２−エチルヘキソキシド）（Ｂａ（ＯＣＨ２ＣＨ（Ｃ２Ｈ５）ＣＨ２ＣＨ２ＣＨ２ＣＨ３）２）（ＳＴＲＥＭ製：１Ｍ（トルエン／ヘキサン溶液）７．５ｍＬ）、トリオクチルアルミニウム（Ａｌｄｒｉｃｈ製：２５ｗｔ％（ヘキサン溶液），４５ｍＬ）及びシクロヘキサン（関東化学製：１０ｍＬ）を混合して、開始剤溶液（上述した特定開始剤に該当しない）を調製した。
得られた開始剤溶液のうち、６０ｍＬを、１，３−ブタジエン（７０８ｇ，１３０９８ｍｍｏｌ）とスチレン（３８０ｇ，３６４９ｍｍｏｌ）との混合物のシクロヘキサン（４．２３ｋｇ）溶液に加えて、６０℃で１４時間攪拌した。室温に冷却後、メタノール（関東化学製：３．４４ｇ）を投入し、重合を停止した。得られた溶液を取り出し、減圧下で濃縮した。その濃縮溶液をメタノール（５Ｌ）に流し込み、メタノール不溶成分を分離した。その結果、スチレン−ブタジエン共重合体（ＳＢＲ）を得た。
【００７７】
＜実施例１：ＳＢＲ＞
ｎ−ＢｕＬｉ（関東化学製：１．６０ｍｏｌ／Ｌ（ヘキサン溶液），１８ｍＬ，２８．８ｍｍｏｌ）、バリウムビス（２−エチルヘキソキシド）（Ｂａ（ＯＣＨ２ＣＨ（Ｃ２Ｈ５）ＣＨ２ＣＨ２ＣＨ２ＣＨ３）２）（ＳＴＲＥＭ製：１Ｍ（トルエン／ヘキサン溶液）７．５ｍＬ）、トリオクチルアルミニウム（Ａｌｄｒｉｃｈ製：２５ｗｔ％（ヘキサン溶液），４５ｍＬ）及びシクロヘキサン（関東化学製：１０ｍＬ）を混合し、さらに、極性化合物として０．０３５ｍＬの水（ｎ−ＢｕＬｉの量に対する水の添加量の割合（モル比）：１／１５）を添加して、開始剤溶液（上述した特定開始剤に該当）を調製した。
得られた開始剤溶液のうち、６０ｍＬを、１，３−ブタジエン（７０８ｇ，１３０９８ｍｍｏｌ）とスチレン（３８０ｇ，３６４９ｍｍｏｌ）との混合物のシクロヘキサン（４．２４ｋｇ）溶液に加えて、６０℃で１４時間攪拌した。室温に冷却後、メタノール（関東化学製：３．５８ｇ）を投入し、重合を停止した。得られた溶液を取り出し、減圧下で濃縮した。その濃縮溶液をメタノール（５Ｌ）に流し込み、メタノール不溶成分を分離した。その結果、スチレン−ブタジエン共重合体（ＳＢＲ）を得た。
【００７８】
＜実施例２：ＳＢＲ＞
ｎ−ＢｕＬｉの量に対する水の添加量の割合（モル比）を１／１５から１／１２に変更した以外は、実施例１と同様の手順に従って、ＳＢＲを得た。
【００７９】
＜実施例３：ＳＢＲ＞
ｎ−ＢｕＬｉの量に対する水の添加量の割合（モル比）を１／１５から１／５に変更した以外は、実施例１と同様の手順に従って、ＳＢＲを得た。
【００８０】
＜実施例４：ハロゲン化チタン末端変性ＳＢＲ＞
メタノールの代わりにテトラクロロチタン（Ａｌｄｒｉｃｈ製：１４．７ｇ）を投入して重合を停止した以外は、実施例２と同様の手順に従ってＳＢＲを得た。得られたＳＢＲは、末端がハロゲン化チタンで変性されたスチレン−ブタジエン共重合体（ハロゲン化チタン末端変性ＳＢＲ）であった。
【００８１】
＜実施例５：ハロゲン化錫末端変性ＳＢＲ＞
メタノールの代わりに塩化スズ（ＳｎＣｌ４）（関東化学製：１８．９ｇ）を投入して重合を停止した以外は、実施例２と同様の手順に従ってＳＢＲを得た。得られたＳＢＲは、末端がハロゲン化錫で変性されたスチレン−ブタジエン共重合体（ハロゲン化錫末端変性ＳＢＲ）であった。
【００８２】
＜実施例６：環状シラザン末端変性ＳＢＲ＞
メタノールの代わりにＮ−トリメチルシリル−１，１−ジメトキシ−２−アザシラシクロペンタン（以下構造）（１７．０ｇ）およびリチウムジイソプロピルアミド（アルドリッチ製（２Ｍ溶液）：１１ｍＬ）のシクロヘキサン（１０ｍＬ）混合溶液を投入して重合を停止した以外は、実施例２と同様の手順に従ってＳＢＲを得た。得られたＳＢＲは、末端が環状シラザンで変性されたスチレン−ブタジエン共重合体（環状シラザン末端変性ＳＢＲ）であった。
【００８３】
【化３】
2020029531.tif 000004
【００８４】
＜実施例７：アルコキシシラン末端変性ＳＢＲ＞
メタノールの代わりにＮ，Ｎ−ビストリメチルシリル−３−アミノプロピルトリメトキシシラン（２２．２ｇ）及びリチウムジイソプロピルアミド（アルドリッチ製（２Ｍ溶液）：１１ｍＬ）のシクロヘキサン（１０ｍＬ）混合溶液を投入して重合を停止した以外は、実施例２と同様の手順に従ってＳＢＲを得た。得られたＳＢＲは、末端がアルコキシシランで変性されたスチレン−ブタジエン共重合体（アルコキシシラン末端変性ＳＢＲ）であった。
【００８５】
＜実施例８：Ｎ−メチルピロリドン末端変性ＳＢＲ＞
メタノールの代わりにＮ−メチルピロリドン（８．４８ｇ）を投入して重合を停止した以外は、実施例２と同様の手順に従ってＳＢＲを得た。得られたＳＢＲは、末端がＮ−メチルピロリドンで変性されたスチレン−ブタジエン共重合体（Ｎ−メチルピロリドン末端変性ＳＢＲ）あった。
【００８６】
得られた芳香族ビニル−ジエン共重合体について、その芳香族ビニル含有量（スチレンに由来する繰り返し単位の含有量）、ビニル／トランス／シス、Ｔｇ及び分子量を下記表１に示す。
【００８７】
【表１】
2020029531.tif 000005
【００８８】
表１から分かるように、特定開始剤を用いた実施例１〜８は、１，４−シス構造の割合が高く、ガラス転移温度が低かった。なかでも、極性化合物／Ｌｉが１／１４以上である実施例２〜８は、１，４−シス構造の割合がより高く、ガラス転移温度がより低かった。そのなかでも、極性化合物／Ｌｉが１／６以下である実施例２及び４〜８は、１，４−シス構造の割合がさらに高く、ガラス転移温度がさらに低かった。
【符号の説明】
【００８９】
１  ビード部
２  サイドウォール部
３  タイヤトレッド部
４  カーカス層
５  ビードコア
６  ビードフィラー
７  ベルト層
８  リムクッション
【図１】
2020029531.tif 000007